(57)【要約】【課題】酸洗性の劣化を抑制することが可能な、無方向性電磁鋼板の製造方法を提供すること。【解決手段】本発明に係る無方向性電磁鋼板の製造方法は、質量％で、Ｃ≦０．００６％、Ｃｒ：０．３〜５％、Ｓｉ：１〜４％、Ａｌ：０．４〜３％、Ｍｎ≦１．５％、Ｓ≦０．００３％、Ｎ≦０．００３％を含み、残部が不可避的不純物およびＦｅからなる熱延板を連続焼鈍する工程と、焼鈍された熱延板を酸洗する工程と、酸洗された熱延板を冷間圧延して冷延板とする工程と、冷延板を再結晶焼鈍する工程と、を含み、熱延板を焼鈍する工程では、焼鈍温度を９００〜１１５０℃とし、雰囲気をＮ２主体とし、露点を５０℃以下とし、Ｏ２量を容積％で１％以下とする。【選択図】なし【特許請求の範囲】
【請求項１】
質量％で、Ｃ≦０．００６％、Ｃｒ：０．３〜５％、Ｓｉ：１〜４％、Ａｌ：０．４〜３％、Ｍｎ≦１．５％、Ｓ≦０．００３％、Ｎ≦０．００３％を含み、残部が不可避的不純物およびＦｅからなる熱延板を連続焼鈍する工程と、
焼鈍された前記熱延板を酸洗する工程と、
酸洗された前記熱延板を冷間圧延して冷延板とする工程と、
前記冷延板を再結晶焼鈍する工程と、
を含み、
前記熱延板を焼鈍する工程では、焼鈍温度を９００〜１１５０℃とし、雰囲気をＮ２主体とし、露点を５０℃以下とし、Ｏ２量を容積％で１％以下とする
ことを特徴とする、無方向性電磁鋼板の製造方法。
【請求項２】
前記熱延板を焼鈍する工程では、前記露点を３０℃以下とすることを特徴とする、請求項１に記載の無方向性電磁鋼板の製造方法。
【請求項３】
前記熱延板を焼鈍する工程では、前記Ｏ２量を容積％で０．５％以下とすることを特徴とする、請求項１または２に記載の無方向性電磁鋼板の製造方法。
【発明の詳細な説明】
【技術分野】
【０００１】
本発明は、無方向性電磁鋼板の製造方法に関する。
【背景技術】
【０００２】
地球環境の保全という観点から、近年におけるエネルギー多消費文明の弊害が問題視されている。無方向性電磁鋼板の使用される電気機器の分野でいえば、冷暖房機器のモータ、電気自動車用の駆動モータなどに、更なる消費電力の低減が求められている。また、モータ駆動の制御方式は、従来の電流ＯＮ−ＯＦＦ制御でなく、インバータによる高調波が重畳されたＰＷＭ波形制御になってきている。このため、高周波特性に優れた電磁鋼板が求められるようになってきた。
【０００３】
無方向性電磁鋼板の高級品の製造方法は、一般的に、成分を調整した連続鋳造スラブを熱間圧延して熱延板焼鈍し、焼鈍後の熱延板の表面スケールを除去する酸洗を行い、酸洗後の熱延板を冷間圧延して冷延板とし、この冷延板を再結晶焼鈍する工程からなる。従来、無方向性電磁鋼板の製造技術としては、高周波鉄損を改善する目的で、ケイ素（Ｓｉ）、アルミニウム（Ａｌ）、クロム（Ｃｒ）などを増加させて固有抵抗を増やすこと、また、製品板厚を極力薄くすることが行われてきた。特に、Ｃｒについては、鋼を脆化させることなく固有抵抗を増加させるため、高周波用途には極めて有効な成分であることが知られている（例えば、特許文献１を参照。）。
【先行技術文献】
【特許文献】
【０００４】
【特許文献１】特開平１１−２２９０９５号公報
【発明の概要】
【発明が解決しようとする課題】
【０００５】
しかしながら、Ｃｒ添加鋼の問題点の一つとして、酸洗性の劣化という問題がある。酸洗性が劣化することで、酸洗後の鋼板表面に残存するスケールの削減を目的とする酸洗工程における通板速度の大幅な低下が求められたり、酸洗後に鋼板表面に残存するスケールによる次工程（冷間圧延）でのロールの異常磨耗による鋼板の破断や鋼板形状不良が生じたりといった、製造上の障害があった。
【０００６】
そこで、本発明は、上記問題に鑑みてなされたものであり、本発明の目的とするところは、酸洗性の劣化を抑制することが可能な、無方向性電磁鋼板の製造方法を提供することにある。
【課題を解決するための手段】
【０００７】
上記課題を解決するために、本発明のある観点によれば、質量％で、Ｃ≦０．００６％、Ｃｒ：０．３〜５％、Ｓｉ：１〜４％、Ａｌ：０．４〜３％、Ｍｎ≦１．５％、Ｓ≦０．００３％、Ｎ≦０．００３％を含み、残部が不可避的不純物およびＦｅからなる熱延板を焼鈍する工程と、焼鈍された前記熱延板を酸洗する工程と、酸洗された前記熱延板を冷間圧延して冷延板とする工程と、前記冷延板を再結晶焼鈍する工程と、を含み、前記熱延板を焼鈍する工程では、焼鈍温度を９００〜１１５０℃とし、雰囲気をＮ２主体とし、露点を５０℃以下とし、Ｏ２量を容積％で１％以下とする、無方向性電磁鋼板の製造方法が提供される。
【０００８】
前記熱延板を焼鈍する工程では、前記露点を３０℃以下としてもよい。
【０００９】
また、前記熱延板を焼鈍する工程では、前記Ｏ２量を容積％で０．５％以下としてもよい。
【発明の効果】
【００１０】
以上説明したように本発明によれば、熱延板を焼鈍する際に焼鈍温度および雰囲気を適切に制御することで、酸洗性の劣化を抑制できる無方向性電磁鋼板の製造方法を提供することが可能となる。
【図面の簡単な説明】
【００１１】
【図１】本発明の第１の実施形態に係る連続焼鈍後の熱延板の構造を説明するための説明図である。
【図２】同実施形態に係る無方向性電磁鋼板の製造方法を説明するための流れ図である。
【発明を実施するための形態】
【００１２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１３】
（第１の実施形態）
＜連続焼鈍後の熱延板の構造＞
まず、図１を参照しながら、本発明の第１の実施形態に係る連続焼鈍後の熱延板の構造について説明する。図１は、本実施形態に係る連続焼鈍後の熱延板の構造を説明するための説明図であり、連続焼鈍後の熱延板の構造を、模式的に表したものである。
【００１４】
連続焼鈍後の熱延板１は、例えば図１に示したように、母材である鋼板１０と、鋼板１０上に形成された酸化物層２０と、を主に有する。
【００１５】
［熱延板について］
母材である鋼板１０は、鋼板に含まれる各成分が所定の範囲となるように調製された熱延板を用いて製造される。なお、鋼板１０の板厚は、高周波（４００Ｈｚ〜１ｋＨｚ程度の周波数）での磁気特性を改善するために、薄いほうが好ましく、例えば、０．８ｍｍ〜３．０ｍｍ程度であることが好ましい。
【００１６】
ここで、本実施形態に係る熱延板は、質量％で、Ｃ≦０．００６％、Ｃｒ：０．３〜５％、Ｓｉ：１〜４％、Ａｌ：０．４〜３％、Ｍｎ≦１．５％、Ｓ≦０．００３％、Ｎ≦０．００３％を少なくとも含み、残部は、不可避的不純物およびＦｅからなる鋼板である。
【００１７】
本実施形態に係る鋼板１０として用いられる熱延板に含まれる炭素量（Ｃ量）は、質量％で０．００６％以下である。また、熱延板に含まれる炭素量は、質量％で０．００３％以下であることが好ましい。無方向性電磁鋼板（以下、電磁鋼板と略記する。）の母材となる熱延板中の炭素量が０．００６％超過である場合には、電磁鋼板の磁気時効に問題が生じる可能性がある。また、熱延板中の炭素量が０．００３％以下である場合には、特に歪取焼鈍後に優れた磁気特性が得られるので、より好ましい。
【００１８】
熱延板に含まれるクロム量（Ｃｒ量）は、質量％で、０．３％以上５％以下である。鋼板中にＣｒが含有されることで、電磁鋼板を脆化させることなく、固有抵抗を増大させることが可能となる。また、熱延板中のＣｒ量を上述の範囲とすることで、熱延板に添加するＳｉおよびＡｌの含有量を、上述のような範囲に抑制することが可能となる。なお、熱延板中のＣｒ量が上述の範囲外である場合には、鋼板１０の表面が酸化しなくなるため、好ましくない。
【００１９】
熱延板に含まれるケイ素量（Ｓｉ量）は、質量％で１％以上４％以下である。熱延板中にＳｉが含有されることで、電磁鋼板の鉄損を改善することが可能となる。熱延板中のＳｉ量を上述の範囲とすることで、鉄損を改善しつつ、かつ、連続焼鈍後に行われる酸洗工程での酸洗性を向上させることが可能となる。熱延板中のＳｉ量が１％未満である場合には、以下で説明するような内部酸化層が形成されないため、好ましくない。また、電磁鋼板中のＳｉ量が４％超過である場合には、脆化が大きくなるため、好ましくない。
【００２０】
熱延板に含まれるアルミニウム量（Ａｌ量）は、質量％で０．４％以上３％以下である。熱延板中にＡｌが含有されることで、電磁鋼板の鉄損を改善することが可能となる。熱延板中のＡｌ量を上述の範囲とすることで、鉄損を改善しつつ、かつ、連続焼鈍後に行われる酸洗工程での酸洗性を向上させることが可能となる。熱延板中のＡｌ量が０．４％未満である場合には、以下で説明するような内部酸化層が形成されないため、好ましくない。また、熱延板中のＡｌ量が３％超過である場合には、脆化が大きくなるため、好ましくない。
【００２１】
熱延板に含まれるマンガン量（Ｍｎ量）は、質量％で１．５％以下である。熱延板中にＭｎが上述の含有量で含有されることで、電磁鋼板の固有抵抗を増大させ、鉄損を改善することが可能となる。なお、熱延板中のＭｎ量が１．５％超過である場合には、電磁鋼板に脆性の問題が生じるため、好ましくない。
【００２２】
熱延板に含まれる硫黄量（Ｓ量）は、質量％で０．００３％以下である。また、熱延板に含まれる硫黄量は、質量％で０．００２％以下であることが好ましい。熱延板中のＳ量が０．００３％超過である場合には、電磁鋼板中にＭｎＳ等の硫化物が増加し、電磁鋼板における磁壁の移動が阻害されることとなって電磁鋼板の磁気特性が劣化するため、好ましくない。０．００２％以下であれば、硫化物がさらに減少するので鉄損が改善され、より好ましい。
【００２３】
熱延板に含まれる窒素量（Ｎ量）は、質量％で０．００３％以下である。熱延板中のＮ量が０．００３％超過である場合には、電磁鋼板に、ブリスターと称されるフクレ状の表面欠陥が生じるため、好ましくない。
【００２４】
また、熱延板中には、工業的にはゼロｐｐｍとはできない不可避的不純物が含有されていてもよい。かかる不可避的不純物として、例えば、銅（Ｃｕ）、スズ（Ｓｎ）、ニッケル（Ｎｉ）、リン（Ｐ）、チタン（Ｔｉ）、ニオブ（Ｎｂ）、バナジウム（Ｖ）、ジルコニウム（Ｚｒ）、マグネシウム（Ｍｇ）、酸素（Ｏ）等の元素を挙げることができる。これらの不可避的不純物のうち、特にＴｉ、Ｎｂ、Ｖ、Ｚｒ、Ｍｇ、Ｏ等は、含有量が微量であっても、微細な析出物を形成して鋼板の鉄損を劣化させるため、かかる元素の含有量は、０．００５％以下であることが好ましい。
【００２５】
以上、本実施形態に係る鋼板１０と、この鋼板１０を製造する際に用いられる熱延板について説明した。次に、本実施形態に係る酸化物層２０について説明する。
【００２６】
［酸化物層について］
酸化物層２０は、例えば図１に示したように、鋼板１０上に形成されている、酸化物を含む層である。この酸化物層２０に含まれる酸化物として、例えば、酸化鉄（ＦｅＯ）、二酸化ケイ素（ＳｉＯ２）、酸化アルミニウム（Ａｌ２Ｏ３）等がある。また、これらの酸化物以外にも、例えば、Ｃｒの酸化物等が含まれている場合もある。
【００２７】
スケールが付着したままの連続焼鈍後の熱延板の鋼板表面を、最表面からスパッタしながらグロー放電発光分光分析（Ｇｌｏｗ  Ｄｉｓｃｈａｒｇｅ  Ｓｐｅｃｔｒｏｓｃｏｐｙ：ＧＤＳ）により分析した。これにより、本実施形態に係る酸化物層２０について、どの厚みの部分にどのような成分を含有しているか、という状態を把握することができる。
【００２８】
分析の結果、本実施形態に係る連続焼鈍後の熱延板には、鋼板最表面から母材に向かって、ＦｅＯを主体とする酸化物層、ＳｉＯ２を主体とする酸化物層、Ａｌ２Ｏ３を主体とする酸化物層という３種類の酸化物層を有していることが判明した。そこで、以下の説明では、ＦｅＯを主体とする酸化物層を外部酸化層と称することとし、ＳｉＯ２を主体とする酸化物層およびＡｌ２Ｏ３を主体とする酸化物層をまとめて、内部酸化層と称することとする。
【００２９】
この結果を模式的に図示すると、図１に示したようになる。すなわち、本実施形態に係る連続焼鈍後の熱延板には、母材となる鋼板１０上に内部酸化層２１が形成され、内部酸化層２１上に外部酸化層２３が形成されている。
【００３０】
＜酸化物層と酸洗性との関係について＞
上述のＧＤＳを用いた分析の結果、いわゆるＣｒ添加鋼においてＣｒ成分、Ｓｉ成分およびＡｌ成分の成分バランスが上述のような範囲となった場合に、ＳｉＯ２やＡｌ２Ｏ３の残存が多いことが分かった。特に、Ａｌ量が多くなると、熱延板焼鈍後にＡｌ２Ｏ３を主体とする酸化物層の膜厚が厚くなり、濃い濃度のＡｌ２Ｏ３が非常に深く鋼板内部に侵入していることが判明した。
【００３１】
得られたこれらの知見に基づいて本件発明者が酸洗性との関係について検討した結果、酸洗性の劣化は、熱延板の焼鈍時に生じる異常な酸化によってＡｌ２Ｏ３が異常に発達したためであるとの結論が得られた。
【００３２】
すなわち、焼鈍により発達したＡｌ２Ｏ３を主体とする酸化物層の膜厚が厚くなることで、酸洗工程において酸化物層の除去が困難となるとともに、Ａｌ２Ｏ３自体が硬い酸化物であるため、圧延ロールが著しく摩耗する。
【００３３】
このような異常酸化が発生する理由については、現時点では定かではないが、以下のような理由が考えられる。すなわち、Ｃｒ−Ｓｉ−Ａｌの成分バランスが上述のような特定の範囲となる場合、Ｃｒ濃度の高い最表層酸化物がまだらに（アイランド状に）分布した構造となっている。その結果、鋼板表面に、Ｃｒ濃度の高い最表層酸化物によって覆われている部分と覆われていない部分とが存在することとなり、雰囲気中の酸素の鋼板内部への拡散が容易となってしまうものと考えられる。
【００３４】
このようにして発生したスケールを除去するために、酸洗工程に先立ち通常実施されるレベラーやショットブラストによるスケール破壊を強化するとともに、酸洗工程後の通常のワイヤーブラシによる表面研削を強く実施した。しかしながら、かかる処理を行った場合であっても、脱スケールには大きな効果はなかった。
【００３５】
そこで、本件発明者が、かかる酸洗性の劣化を抑制するために鋭意研究を行った結果、以下で説明するように、熱延板の焼鈍時に焼鈍雰囲気を制御することで、内部酸化層中のＡｌ２Ｏ３を抑制し、酸洗性を改善可能であることに想到した。以下では、酸洗性の劣化を抑制することが可能な無方向性電磁鋼板の製造方法について、詳細に説明する。
【００３６】
＜無方向性電磁鋼板の製造方法について＞
［製造方法の全体的な流れについて］
本実施形態に係る無方向性電磁鋼板の製造方法は、例えば図２に示したように、製鋼工程Ｓ１１と、熱間圧延工程Ｓ１３と、熱延板の焼鈍工程Ｓ１５と、酸洗工程Ｓ１７と、冷間圧延工程Ｓ１９と、再結晶焼鈍工程Ｓ２１と、を主に含む。
【００３７】
製鋼工程Ｓ１１は、所望の成分を含む鋼材を製造する工程である。この製鋼工程を経ることで、質量％で、Ｃ≦０．００６％、Ｃｒ：０．３〜５％、Ｓｉ：１〜４％、Ａｌ：０．４〜３％、Ｍｎ≦１．５％、Ｓ≦０．００３％、Ｎ≦０．００３％を少なくとも含み、残部は、不可避的不純物およびＦｅからなる鋼材が製造される。
【００３８】
製鋼工程Ｓ１１後に実施される熱間圧延工程Ｓ１３は、成分調整後の鋼材を熱間圧延し、熱延材とする工程である。熱間圧延に際し、鋼材（例えばスラブ）の加熱については特に制限するものではないが、微細な析出物の発生を防止するために、９５０〜１２００℃程度の低温とすることが好ましい。また、製造される熱延板の板厚は、特に制限するものではないが、０．８〜３．０ｍｍ程度とする。
【００３９】
熱間圧延工程Ｓ１３後に実施される熱延板の焼鈍工程Ｓ１５は、熱間圧延工程において製造された熱延板を焼鈍する工程である。熱延板を焼鈍することで、鋼板の磁束密度を向上させ、ヒステリシス損の低減を図ることが可能となる。
【００４０】
熱延板の焼鈍工程Ｓ１５の実施後には、酸を用いて熱延板に生成した酸化物スケールを洗い流す酸洗工程Ｓ１７が行われる。
【００４１】
なお、上述の焼鈍工程および酸洗工程については、以下で改めて詳細に説明する。
【００４２】
酸洗工程Ｓ１７後に実施される冷間圧延工程Ｓ１９は、熱延板を冷間圧延して、所望の板厚の冷延板を製造する工程である。冷間圧延は、通常のリバース圧延またはタンデム圧延により行うことが可能であるが、ゼンジマーミル等を用いるリバース圧延の方が、高い磁束密度の冷延板を製造することができるため、好ましい。また、脆性破断を防止するために、４０〜２００℃で温間圧延することも好ましい。冷延板の板厚は、高周波磁気特性を改善するために薄い方がよく、例えば、０．１〜０．５ｍｍとすることが好ましい。
【００４３】
冷間圧延工程Ｓ１９後に実施される再結晶焼鈍工程Ｓ２１は、焼鈍により結晶組織を再結晶させることで、圧延時に鋼板に生じた加工歪みを取り除く工程である。
【００４４】
かかる手順を経ることで、無方向性電磁鋼板が製造される。なお、再結晶焼鈍工程Ｓ２１の後には、通常、絶縁被膜の塗布および焼付け処理が行われる。この絶縁被膜は、有機物であってもよく、無機物であってもよく、有機物と無機物との混合物であってもよい。
【００４５】
このようにして製造された無方向性電磁鋼板は、所望の形状に打ち抜かれた後に積層され、モータコアとして利用されたり、積層されたモータコアを７００〜８００℃程度で歪取焼鈍した後に使用したりする。
【００４６】
［焼鈍工程について］
続いて、本実施形態に係る無方向性電磁鋼板の製造方法の焼鈍工程について、詳細に説明する。
【００４７】
焼鈍工程は、先に説明したように、磁束密度の向上およびヒステリシス損の低減を図ることを目的とした工程である。鋼板を焼鈍する方法には、コイル状の鋼材を焼鈍炉に入れるバッチ焼鈍と、コイル状の鋼材を巻き戻しながら焼鈍を行う連続焼鈍とがあるが、コイルの均熱性の点から、連続焼鈍により熱延板を焼鈍することが好ましい。
【００４８】
本実施形態に係る焼鈍工程では、熱延板を焼鈍する温度（以下、焼鈍温度と称する。）を、９００℃〜１１５０℃とする。焼鈍温度を９００℃〜１１５０℃とすることで、無方向性電磁鋼板に求められる磁束密度を、焼鈍工程に用いられる各種の設備を傷めることなく実現することができる。焼鈍温度が９００℃未満である場合には、無方向性電磁鋼板に求められる磁束密度を得ることができない。また、焼鈍温度が９００℃未満である場合には、Ａｌ２Ｏ３の発達も少ないため、酸洗性が劣化するという問題も少ない。他方、焼鈍温度が１１５０℃超過である場合には、炉内に設けられたハースロールや炉壁の傷み等が大きくなるため、好ましくない。また、本実施形態に係る焼鈍工程での均熱時間は、１０秒〜５分程度とすることが好ましい。
【００４９】
本実施形態に係る焼鈍工程では、炉内の雰囲気を、窒素（Ｎ２）を主体とする雰囲気とし、露点を５０℃以下とし、かつ、酸素（Ｏ２）量を容積％で１％以下の弱酸化性雰囲気とする。なお、露点５０℃は、容積％で約１９．４％である。例えば、露点が５０℃であり、酸素量が１容積％である場合、残部が窒素であるとすると、窒素の容積％は、約８０％となる。なお、炉内には、窒素および酸素以外にも、ＣＯ、ＣＯ２、Ｈ２等が含まれていても良いが、窒素の容積は、６０％以上であることがコストの面からも好ましい。
【００５０】
窒素主体の雰囲気とし、露点を５０℃以下、かつ、酸素量を１容積％以下とすることで、Ａｌ２Ｏ３の異常成長を防止することが可能となり、酸洗性が向上した熱延板を製造することができる。露点が５０℃超過である場合、または、酸素量が１容積％超過となる場合には、内部酸化層が爆発的に成長してしまい、焼鈍後に行われる酸洗工程での酸洗性が著しく劣化するため、好ましくない。
【００５１】
また、露点が３０℃以下、または、酸素量を０．５容積％以下とすることで、Ａｌ２Ｏ３の異常成長を更に防止することが可能となり、ひいては、更なる酸洗性の向上を図ることが可能となるため、より好ましい。
【００５２】
なお、本実施形態に係る焼鈍工程では、炉内雰囲気として、先に挙げたガス成分に加え、ＣＯ、ＣＯ２、Ｈ２等が含まれていてもよい。
【００５３】
［酸洗工程について］
続いて、本実施形態に係る無方向性電磁鋼板の製造方法の酸洗工程について、詳細に説明する。
【００５４】
酸洗工程は、先に説明したように、酸を用いて熱延板に生成した酸化物スケールを洗い流す工程である。酸洗工程において用いられる酸としては、酸化物スケールと反応して熱延板の鋼板表面から当該酸化物スケールを除去可能な酸であれば任意の酸を利用することが可能であるが、かかる酸の例として、例えば、硝酸、フッ酸、塩酸等を挙げることができる。また、タンクや配管等の設備のメンテナンス管理等を考慮すると、上に例示した酸の中でも塩酸を用いることが好ましい。
【００５５】
また、かかる酸洗工程に先立ち、レベラーやショットブラストによってスケールを破壊する工程を行ってもよい。また、酸洗工程後に、ワイヤーブラシ等を用いて熱延板の表面を研削する工程を行ってもよい。これらの機械的処理は、熱延板表面に存在するスケールの除去に有効である。
【００５６】
なお、ワイヤーブラシ等を用いた機械研削において研削量を多く設定し、内部酸化層２３の深部に位置するＡｌ２Ｏ３を削り取ってしまう方法を用いることで、Ａｌ２Ｏ３をより確実に除去することも可能である。しかしながら、酸化物層を深く研削しようとした場合、ワイヤーブラシの先端部の磨耗が激しくなり、コスト面での問題が多くなるため、現実的ではない。したがって、実際的な研削量としては、例えば、２〜１５ｇ／ｍ２程度とすることが好ましい。
【００５７】
（実施例）
以下では、実施例を示しながら、本発明の実施形態に係る無方向性電磁鋼板の製造方法について、詳細に説明する。なお、以下に示す実施例は、あくまでも本発明の実施形態に係る無方向性電磁鋼板の製造方法の一例であって、本発明に係る無方向性電磁鋼板の製造方法が、以下の例に限定されるわけではない。
【００５８】
＜実施例１＞
実験室での真空溶解試験により、表１に示す成分を溶解鋳造し、３ｍｍ厚まで熱間圧延した。次いで熱延板焼鈍を、焼鈍温度１１２０℃で実施した。均熱時間は、２分とした。焼鈍後、０．５ｍｍφの鋼球によるショットブラスト処理を１５秒間行い、２５％ＨＣｌ、８５℃溶液中に４０秒間浸漬してから、ワイヤーブラシで表面を７ｇ／ｍ２研削した。
【００５９】
雰囲気は、以下に示す２水準とした。
（１）Ｎ２主体で６５℃露点の水蒸気と、容積％で１．５％のＯ２とを含む混合気流
（２）ドライ１００％Ｎ２からなる気流
【００６０】
焼鈍後のショットブラスト前に、生成された酸化物層の膜厚を鋼板断面の走査型電子顕微鏡（Ｓｃａｎｎｉｎｇ  Ｅｌｅｃｔｒｏｎ  Ｍｉｃｒｏｓｃｏｐｅ、ＳＥＭ）観察により測定した。ＦｅＯ主体の外部酸化層、ならびに、ＳｉＯ２およびＡｌ２Ｏ３主体の内部酸化層の平均厚みを求めた。外部酸化層と内部酸化層とは、主体となる化合物の違いに起因して色調が異なるため、容易に識別可能である。
【００６１】
酸洗、ワイヤーブラシ処理後の鋼板表面を肉眼で観察し、スケールが残存しているか否かを判定した。残存しているスケールの量は、鋼板表面を占めるスケールの面積の割合として表した。全面銀色の金属光沢であればスケールの残存０％であり、例えば、鋼板表面の半分の面積に焦げ茶色のスケールが残存していれば、残存率は５０％とした。
【００６２】
また、酸洗、ワイヤーブラシ処理後のＡｌ２Ｏ３の厚みも測定した。Ａｌ２Ｏ３の厚みは、鋼板表面のＧＤＳにより把握可能である。ＧＤＳの測定結果の深さ方向のプロファイルから、最表層の最大濃化したＡｌ量の半分のＡｌ値を示す点までの深さをＡｌ２Ｏ３の厚みとした。ここで、ＧＤＳの照射面積は４ｍｍφであり、分析に用いたＧＤＳ装置は、ジョバン・イボン社製ＪＹ５０００ＲＦ−ＰＳＳ型である。
【００６３】
得られた結果を、表２に示す。なお、表２において、雰囲気（１）における結果をｗｅｔと表示し、雰囲気（２）における結果をｄｒｙと表示している。
【００６４】
【表１】
2011168824.tif 000002
【００６５】
【表２】
2011168824.tif 000003
【００６６】
表１および表２に示した結果から明らかなように、本発明に係る熱延板の成分範囲ではスケール落ちが劣化すること、しかしながら、熱延板焼鈍雰囲気制御によってスケール残存という問題が解消されることが分かる。
【００６７】
なお、内部酸化層の厚みに着目すると、ｄｒｙ雰囲気における内部酸化層の厚みは、ｗｅｔ雰囲気における厚みに比べて薄くはなるが、ｗｅｔ同士で比較した場合にはスケールの残存が必ずしも内部酸化層の厚みと比例しているわけではないことが分かる。スケールの残存は、残存Ａｌ２Ｏ３の量と比例していることから、内部酸化層におけるＡｌ２Ｏ３の深さだけでなく濃縮度合いも、スケール残存に関連していると考えられる。
【００６８】
また、残存スケール面積％としては、５％未満が工業的には問題がないレベルであり、対応する残存Ａｌ２Ｏ３の厚みは、０．２μｍ以下である。したがって、表２においては、残存スケールおよび残存Ａｌ２Ｏ３厚の合格レベルを、それぞれ５％未満、０．２μｍ以下とした。表２から明らかなように、本発明に係る熱延板は、この合格レベルを満たしていることが分かる。なお、ｄｒｙ雰囲気では、外部酸化層の厚みがむしろ増加していることから、酸化過程がかなり複雑な過程となっていることが想像される。
【００６９】
＜実施例２＞
質量％で、Ｃ：０．００１％、Ｃｒ：０．８％、Ｓｉ：２．５％、Ａｌ：１．４％、Ｍｎ：０．２％、Ｓ：０．００２％、Ｎ：０．００１％を含む溶鋼を連続鋳造し、１１５０℃で加熱して１．８ｍｍ厚の熱延コイルとした。次いで、熱延板焼鈍を実験室で行い、焼鈍温度を９３０℃とし、均熱時間を１００秒とした。この際、焼鈍雰囲気の主体をＮ２とし、水蒸気の露点およびＯ２量を、表３に示したように各種変更した。
【００７０】
焼鈍後、０．５ｍｍφの鋼球によるショットブラスト処理を４０秒間行い、１８％ＨＣｌ、９５℃溶液中に２０秒間浸漬してから、ワイヤーブラシで表面を８ｇ／ｍ２研削した。実施例１と同様に、スケール残りの調査を実施し、結果を表３にあわせて示した。
【００７１】
【表３】
2011168824.tif 000004
【００７２】
表３の結果から明らかなように、本発明に係る水蒸気露点および酸素量とすることで、酸洗後のスケール残存が少ない鋼板を得ることができた。この結果は、本発明に係る無方向性電磁鋼板の製造方法により焼鈍温度および雰囲気を制御することで、焼鈍後の熱延板の酸洗性の劣化を抑制できたことを示している。
【００７３】
なお、表３に示した実験Ｎｏ．９と同一の条件で、実際の操業で用いられる設備を用いて熱延板の製造を行った。その結果、残存スケール５％、残存Ａｌ２Ｏ３厚が０．０５μｍの結果となった。これは、表３で得られた結果と同一であった。この結果から明らかなように、実際の操業に用いられる設備を利用して熱延板を製造した場合にも、実験室で熱延板を製造した場合と同様の結果が得られた。
【００７４】
＜実施例３＞
実施例１の実験Ｎｏ．１と実験Ｎｏ．１２の熱間圧延板とを用いて、熱延板焼鈍を表４の温度で行い、均熱時間を１４０秒とした。ショットブラスト処理、酸洗およびワイヤーブラシは、実施例１と同じ条件とした。０．２５ｍｍ厚まで冷間圧延し、鋼板表面を脱脂してから、３０％Ｈ２＋７０％Ｎ２雰囲気中で１０００℃×３秒の焼鈍を実施した。磁気特性を、１００ｍｍ角の単板磁気測定装置（ＪＩＳ  Ｃ  ２５５０に準拠）で測定して、以下の表４に示した。
【００７５】
【表４】
2011168824.tif 000005
【００７６】
表４に示すように、本発明範囲のものは、優れた高周波鉄損Ｗ１０／８００（Ｗ／ｋｇ）を示した。なお、低周波と高周波の鉄損で比較すると、本発明範囲外の表１実験Ｎｏ．１の素材と本発明範囲の表１実験Ｎｏ．１２の素材とは、Ｗ１５／５０の差がほとんど見られないものの、８００Ｈｚの高周波では鉄損に大きな有意差が認められた。また、本発明の９００℃以上の高温熱延板焼鈍により、優れた磁束密度と鉄損特性が得られた。
【００７７】
以上、本発明に係る無方向性電磁鋼板の製造方法の実施例について説明した。
【００７８】
なお、熱延板焼鈍雰囲気に対する従来の考えでは、水蒸気やＯ２等による酸化が考慮されたことはなかった。なぜならば、通常の熱延板焼鈍では、雰囲気に関わらず熱延板スケールが鋼板表面についたままで焼鈍が行われるため、非酸化性雰囲気にしようとする考えが起こらなかったためである。換言すれば、多少焼鈍において追加酸化されたとしても、焼鈍後に酸洗工程が行われるため問題はないと考えられていた。そのため、従来では、今まで説明したような、特定のＣｒ−Ｓｉ−Ａｌ成分系におけるＡｌ２Ｏ３酸化物の異常発達という現象は看過されており、このＡｌ２Ｏ３酸化物によって酸洗性が損なわれるという知見は得られていなかった。
【００７９】
しかしながら、本件発明者は、特定のＣｒ−Ｓｉ−Ａｌ成分系におけるＡｌ２Ｏ３酸化物の異常発達という現象が酸洗性の劣化に影響を与えていることに想到しただけでなく、かかるＡｌ２Ｏ３酸化物の異常発達が、焼鈍工程における雰囲気を制御することで抑制可能である点に想到して、本発明に至ったものである。
【００８０】
本発明に係る製造方法により製造された無方向性電磁鋼板は、優れた固有抵抗を有しており、所望の形状に打ち抜かれた後に積層されることで、高周波で用いられるモータコア用素材として利用可能である。
【００８１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８２】
１    焼鈍後の熱延板
１０    鋼板
２０    酸化物層
２１    内部酸化層
２３    外部酸化層
【図１】
2011168824.tif 000006
【図２】
2011168824.tif 000007